(57)【要約】【課題】シートの接着面積を減らすことで、接着偏りのない安定した貼込ができるとともに、接着剤を好適厚さ、しかも均一に配設でき、精度のよい防水施工ができる防水施工用防水シートを提供する。【解決手段】床面もしくは壁面にウレタン防水層を形成する防水シートであり、防水シート１の裏面を凹凸形状２とし、該凹凸形状２の凹部４は防水シート端部まで達するように連続させる。【選択図】  図１
2015206225.tif 000002
【特許請求の範囲】
【請求項１】
床面もしくは壁面にウレタン防水層を形成する防水シートであり、防水シートの裏面を凹凸形状とし、該凹凸形状の凹部は防水シート端部まで達するように連続させることを特徴としたウレタンゴム系防水施工用防水シート。
【請求項２】
凹凸形状は波型である請求項１記載の防水施工用防水シート。
【請求項３】
凹凸形状は凸部を点在させるものである請求項１記載の防水施工用防水シート。
【請求項４】
予め工場等で型枠成型した化粧模様を施したウレタンゴム防水シートを上に積層させる請求項１ないし請求項３のいずれかに記載の防水施工用防水シート。
【請求項５】
防水シートの表面の化粧模様はタイル模様等壁面仕上げの模様である請求項４記載の防水施工用防水シート。
【請求項６】
防水シートの表面の化粧模様は、排水機能模様である請求項４記載の防水施工用防水シート。
【発明の詳細な説明】
【技術分野】
【０００１】
本発明は、土木工事、建築物の屋上や屋根、もしくは屋内の水場等の床や壁面に適用される防水施工用防水シートに関するものである。
【背景技術】
【０００２】
ビルの最上階の床面（屋上）やべランドの床面等の防水としては、アスファルト防水、シート防水、ウレタン塗膜防水などが知れている。
【０００３】
塗膜防水とは、不透水性皮膜を形成することにより防水するメンブレン防水工法の一種であり、塗膜防水材をコンクリートやモルタルなどの防水ド地に塗布して、所定の厚さの防水層を常温で形成させる工法である。
【０００４】
膜防水(ゴム系)の種類はその材質や反応機構によりウレタンゴム、アクリルゴム、クロロプレンゴム、ゴムアスファルトなどに分類されるが、ウレタン塗膜防水材は、塗膜の性能、施工性、仕上り外観その他いくつかの比較項目についていずれも卓越していること、また、材質、工法、実績について建築業界に信頼性が定着したことなどで近年需要量を伸ばしてきている。
【０００５】
また、ウレタン塗膜防水材には、現場で主剤と硬化剤（あるいはＡ剤／Ｂ剤）を反応させ、ゴム弾性のある塗膜を形成する２成分形、湿気硬化型の１成分形、スプレー方式による超速硬化形がある。
【０００６】
２液成分形ウレタン塗膜防水は、２液成分の液体材料を施工時に混合撹拌したものを生成して、下地に吹き付け、または塗布して、反応固化させて、防水層を形成する。液状の材料を塗布するために、狭い場所や、設備用基礎が多くある屋上など平面が複雑な形状であっても納まりやすく容易に施工できる利点があり、またジョイントが無く、ジョイント部分で施工不良を防止できる利点がある。
【０００７】
また、重ねて塗布することにより防水性能を高められるため、改修時には塗り重ねれば良く、低コストで防水層の改修が可能となる利点がある。さらに、液体材料の選択により耐摩擦・耐衝撃を高めるなど種々の用途の仕様に対応することもでき、ウレタン塗膜防水層の性能特性は耐候性、機械的物性にすぐれていることで、これらを総合した耐久性は高い評価を受けている。
【０００８】
他方、液状材料を塗布するため、水平に広がりやすく、下地面に不陸があると均一な厚みに施工できず、膜厚の確保が難しい短所がある。
【０００９】
また、２液を現場で撹拌混合するために、撹拌混合が不十分であると未硬化など品質にバラツキを生じる短所もあった。
【００１０】
ウレタンゴム系防水材は通常は揮発減量成分を含むもので、塗膜の収縮があり、揮発剤の臭が現場に充満することにより、作業環境を悪くすることもある。
【００１１】
下記特許文献はこのようなウレタン塗膜防水を使用した在来工法の問題点を解決して、現場での養生期間を短縮して、かつ均一な防水層を形成することを目的として出願人が先に提案したもので、型枠を使用して、求める機能でウレタン系の防水材層を含む１層または複数層の防水シートを予め工場で製造して、現場で貼ることを内容としている。
【先行技術文献】
【特許文献】
【００１２】
【特許文献１】特開２０１２−１２２３１７号公報
【発明の概要】
【発明が解決しようとする課題】
【００１３】
このように防水シートを予め工場で製造して、現場で貼むには下地に接着剤を塗布し、その上にシートを敷き込むが、施工のためにシートの上に人の足が載るなどして歩く度に接着剤材料が押されてどちらかに移動してしまう。
【００１４】
接着剤を塗布は均一を目指してもある程度の下、まったく平らではなくて若干の振り子が生じ、その中で材料の移動が顕著になっていて凹凸が発生する。
【００１５】
本発明の目的は前記従来例の不都合を解消し、シートの接着面積を増し、かつ接地を確実にして、偏りのない安定した貼込ができるとともに、接着剤を好適厚さ、しかも均一に配設でき、精度のよい防水施工ができる防水施工用防水シートを提供することにある。
【課題を解決するための手段】
【００１６】
前記目的を達成するため請求項１記載の本発明は、床面もしくは壁面にウレタン防水層を形成する防水シートであり、防水シートの裏面を凹凸形状とし、該凹凸形状の凹部は防水シート端部まで達するように連続させることを要旨とするものである。
【００１７】
請求項１記載の本発明によれば、型枠を使用して、求める機能でウレタン系の防水シートを予め工場で製造して、現場で貼るので、現場での養生期間を短縮するなど工期短縮を実現することができる。しかも、防水シートの裏面を凹凸形状とし、凸部がいわゆる足となるので接地は防水シートの裏面全面ではなく部分接地となり、シートが拘束され逃げることがなく、また、足相互間に形成される防水シート裏面凹部の空間は接着剤の充填箇所となり、接着面積が増し、かつ防水シートに人が乗るなどして荷重をかけた場合に余分な接着剤の逃げ道となるもので、接着剤を好適厚さ、しかも均一に配設でき、精度のよい防水施工ができる。
【００１８】
さらに、防水シート裏面凹部の空間は余分な接着剤の逃げ道となるが、これが防水シート端部まで連続することでうまく余分な接着剤を防水シート端から外へ押し出すことができる。
【００１９】
請求項２記載の本発明は、凹凸形状は波型であることを要旨とするものである。
【００２０】
請求項２記載の本発明によれば、防水シートの裏面の凹凸形状は波型として形成するもので、凹は連続する溝、凸は連続する条であり、空間は余分な接着剤の逃げ道となる凹部と足となる凸条を交互に適宜配置することができる。
【００２１】
請求項３記載の本発明は、凹凸形状は凸部を点在させるものであることを要旨とするものである。
【００２２】
請求項３記載の本発明によれば、凹凸形状のうち凸部はこれを点在させても防水シートの裏面全面ではなく足による部分接地となり、また、足相互間に形成される防水シート裏面凹部の空間は連続するものとして接着剤の充填箇所となり、かつ接着剤の逃げ道となることができる。
【００２３】
請求項４記載の本発明は、予め工場等で型枠成型した化粧模様を施したウレタンゴム防水シートを上に積層させることを要旨とするものである。
【００２４】
請求項４記載の本発明によれば、足つきの防水シートの上に化粧模様を施してあるので、化粧を仕上げを含めて接着偏りのない安定した貼込ができるものとなる。
【００２５】
請求項５記載の本発明は、防水シートの表面の化粧模様はタイル模様等壁面仕上げの模様であることを要旨とするものである。
【００２６】
請求項５記載の本発明によれば、化粧模様はタイル模様等壁面である化粧模様であることにより、これを剥がれたタイル等の補修部材として貼り付けることができる。
【００２７】
請求項６記載の本発明は、防水シートの表面の化粧模様は、排水機能模様であることを要旨とするものである。
【００２８】
請求項６記載の本発明によれば、成形された防水シートは、表面が排水機能模様であり、床に敷き込んだ場合に水たまりを防いで、すべり難いものが得られる。
【発明の効果】
【００２９】
以上述べたように本発明の防水施工用防水シートは、シートの接着面積を減らすことで、接着偏りのない安定した貼込ができるとともに、接着剤を好適厚さ、しかも均一に配設でき、精度のよい防水施工ができるものである。
【発明を実施するための形態】
【００３０】
以下、図面について本発明の実施の形態を詳細に説明する。図１は本発明の防水施工用防水シートの1実施形態を示す斜視図で、図中１は床面もしくは壁面にウレタン防水層を形成するウレタン防水シートである。
【００３１】
ウレタン防水シート１は、裏面を凹凸形状２とし、この凹凸形状２の凸部による足３を形成した。
【００３２】
凹凸形状２の凹部４はウレタン防水シート１の端部まで連続するもので、本実施形態は足３と凹部４とが並んで配列することで波型として形成した。
【００３３】
図示は省略するが、ウレタン防水シート１は、予め工場で、凹状型枠を用意して、先ず凹部内に離型剤を塗り、その後、ウレタン防水剤を吹き付け、または流し込んで形成する。
【００３４】
凹状型枠には木製、鋼製、合成樹脂製などのいずれを問わないが、木製の場合は、合板等板状の基部の上面（平坦面）で、枠状に桟材を配置して、防水シートの形状に合わせた凹部を形成し、桟材は、製造する防水シートの厚さに応じた長方形又は正方形の断面形状で形成されているものを使用する。
【００３５】
凹状型枠の底には凹凸形状２を形成すべく、対称凹凸形状を有する板材をメス型として敷設、その上にウレタン防水剤を吹き付け、または流し込んで形成するもので、メス型を形成するものにはアクリル板、ポリカーボネート板、塩ビ板、陶板、アルミ合金等の金属板、木製板、シリコン等のゴム類、ウレアなどがある。
【００３６】
前記ウレタン防水剤には、一般のウレタン防水剤でもよいが、  高品質のウレタン防水剤として、末端にイソシアネート基を有する化合物を含有する基剤（Ａ）と、ＤＥＴＤＡポリアミンを用いた硬化材（Ｂ）からなるノンブリードタイプ（可塑剤配合なし）の二液型ポリウレタン樹脂を使用することができる。
【００３７】
ＤＥＴＤＡは、反応性が高く、主材のイソシアネートと反応してウレア結合となる。ウレア結合は、ポリウレア樹脂が高強度を発揮するものである。
【００３８】
さらに、主材のイソシアネート反応性を抑えるようにすることで手塗りウレタン防水材に展開できるようにした二液型ポリウレタン樹脂でもよい。
【００３９】
前者に該当するのは例えば、ユープレックス株式会社の商品名「コスミックＲＩＭ  Ｓ２００」で、ある程度の流動性を有するので、噴霧後に平面を保って硬化する。後者に該当するのは、株式会社ダイフレックス  コスミック事業部の商品名「アスミックＮＢ」（アスミックは登録商標）である。
【００４０】
コスミックＲＩＭとアスミックＮＢとの相違は、アスミックＮＢは、主材のイソシアネート反応性を抑えることで、ＤＥＴＤＡの反応性の高さからくる高物性を手塗りウレタン防水材に展開することが可能となったものであり、流し込みの場合にコスミックＲＩＭよりも適する。
【００４１】
コスミックＲＩＭＳ２００の原液性状と塗膜物性を下記表１に示す。
【００４２】
【表１】
2015206225.tif 000003
【００４３】
この表１からもわかるように、ＪＩＳ  Ａ  ６０２１に規定される引張性能試験において、引張強さが１２Ｎ／ｍｍ2以上であり、かつ破断時の伸び率が３８０％以上である。ここでＪＩＳ  Ａ  ６０２１に規定される引張性能試験とは、ダンベル状３号形の形状で、５００ｍｍ／ｍｉｎの引張速度で試験片が破断するまで引っ張った時の引張強さと破断時の伸び率である。
【００４４】
アスミックＮＢの場合は、下記表２のようになる。
【００４５】
【表２】
2015206225.tif 000004
【００４６】
この表２からもわかるように、ＪＩＳ  Ａ  ６０２１に規定される引張性能試験において、引張強さが１５Ｎ／ｍｍ2以上であり、かつ破断時の伸び率が３８０％以上である。ここでＪＩＳ  Ａ  ６０２１に規定される引張性能試験とは、ダンベル状３号形の形状で、５００ｍｍ／ｍｉｎの引張速度で試験片が破断するまで引っ張った時の引張強さと破断時の伸び率である。
【００４７】
図３は本発明の第２実施形態を示すもので、凹凸形状２の凸部による足３はピラミッド型の突起（ダイヤモンド）によるものであり点在させた。
【００４８】
この場合も凹凸形状２の凹部４はウレタン防水シート１の端部まで連続するものである。
【００４９】
前記ウレタン防水シート１は一層のみの単体でもよいが、化粧模様を施した予め工場等で型枠成型したウレタンゴム系防水材の化粧防水シート５を上に積層させることもできる。
【００５０】
化粧防水シート５の作製もウレタン防水シート１と同様に予め工場で、凹状型枠を用意して、先ず凹部内に離型剤を塗り、その後、ウレタン防水剤を吹き付け、または流し込んで形成する。その際にメス型になる板を敷設しておけば化粧模様を成形することができ、この化粧模様は例えば図４に示すようなタイル模様６等壁面仕上げの模様であるとか、図５に示すような排水溝７ａを形成した排水機能模様７である。
【００５１】
化粧防水シート５の模様は図示のものに限定されるものでなく、吹き付け模様の梨地や、石貼り付け模様、その他が可能である。
【００５２】
前記ウレタン防水シート１へのウレタンゴム系防水材の化粧防水シート５を積層は接着により行うが、ウレタン防水シート１を構成するウレタン防水剤の自着性を利用することもできるし、また、ウレタン防水シート１のウレタン防水剤と同じ基剤（Ａ）と硬化材（Ｂ）からなる二液型ポリウレタン樹脂でかつ主材のイソシアネート反応性を抑えるようにしたウレタン樹脂による接着材が好適である。
【００５３】
若しくは、接着剤として成分型ポリウレタン系接着剤を使用でき、可塑剤配合なしのノンブリードタイプとして、オート化学工業株式会社の、製品名「オートンンブリードＱィック」（常温硬化型）もしくは、「オートンフロアグリップS、」製品名「超耐シーラーＴＦ２０００」が好適である。などが使用できる。
【００５４】
次に使用法について説明する。前記足３付のウレタン防水シート１は、施工現場の床面もしくは壁面に、プライマーを塗布し、続いて接着剤を塗布して接着剤層を形成し、続いて、前記接着剤層の上に、予め工場等で凹状型枠成型した本発明のウレタン防水シート１を貼り詰めて防水層を形成する。
【００５５】
この場合のウレタン防水シート１の大きさは特に限定あるものではなく、大きなものではロールとして搬入し、巻き出すことにより敷設する。
【００５６】
そして、防水シート１の裏面全面ではなく部分接地となり、また、足３の相互間に形成される防水シート裏面凹部４の空間は接着剤の充填箇所となり、かつ防水シートに人が乗るなどして荷重をかけた場合にその部分がヘコミ、余分な接着剤の逃げ道となるので、接着剤を好適厚さ、しかも均一に配設でき、精度のよい防水施工ができる。
【００５７】
また、成形シートなので、相互の接続も必要な場合もあり、その場合は防水シート１と同じ基剤（Ａ）と硬化材（Ｂ）からなる二液型ポリウレタン樹脂でかつ主材のイソシアネート反応性を抑えるようにしたウレタン樹脂による接着材でシーリングして現場防水層を形成する。
【００５８】
図４の場合は、タイル壁面などで、タイルの一部補修をする場合などに、補修するタイルの代わりに本発明のウレタン防水シート１を貼り込む。タイル模様６は周囲のタイルと一体化してあたかも補修用のタイルを貼り付けたような仕上となり、しかも、防水が完備される。
【００５９】
図５の場合は、足３付のウレタン防水シート１で施工した床面は排水機能模様７により水がたまらない滑り難いものとなる。
【図面の簡単な説明】
【００６０】
【図１】本発明の防水施工用防水シートの１実施形態を示す上からの斜視図である。
【図２】本発明の防水施工用防水シートの１実施形態を示す背面からの斜視図である。
【図３】本発明の防水施工用防水シートの第２実施形態を示す部分裏面図である。
【図４】本発明の防水施工用防水シートの第３実施形態を示す上からの斜視図である。
【図５】本発明の防水施工用防水シートの第４実施形態を示す上からの斜視図である。
【００６１】
１…ウレタン防水シート                ２…凹凸形状
３…足                                ４…凹部
５…化粧防水シート                    ６…タイル模様
７…排水機能模様                      ７ａ…排水溝
【図１】
2015206225.tif 000005
【図２】
2015206225.tif 000006
【図３】
2015206225.tif 000007
【図４】
2015206225.tif 000008
【図５】
2015206225.tif 000009
【手続補正書】
【提出日】平成27年6月5日(2015.6.5)
【手続補正１】
【補正対象書類名】明細書
【補正対象項目名】全文
【補正方法】変更
【補正の内容】
【発明の詳細な説明】
【技術分野】
【０００１】
本発明は、土木工事、建築物の屋上や屋根、もしくは屋内の水場等の床や壁面に適用される防水施工用防水シートに関するものである。
【背景技術】
【０００２】
ビルの最上階の床面（屋上）やべランドの床面等の防水としては、アスファルト防水、シート防水、ウレタン塗膜防水などが知れている。
【０００３】
塗膜防水とは、不透水性皮膜を形成することにより防水するメンブレン防水工法の一種であり、塗膜防水材をコンクリートやモルタルなどの防水ド地に塗布して、所定の厚さの防水層を常温で形成させる工法である。
【０００４】
膜防水(ゴム系)の種類はその材質や反応機構によりウレタンゴム、アクリルゴム、クロロプレンゴム、ゴムアスファルトなどに分類されるが、ウレタン塗膜防水材は、塗膜の性能、施工性、仕上り外観その他いくつかの比較項目についていずれも卓越していること、また、材質、工法、実績について建築業界に信頼性が定着したことなどで近年需要量を伸ばしてきている。
【０００５】
また、ウレタン塗膜防水材には、現場で主剤と硬化剤（あるいはＡ剤／Ｂ剤）を反応させ、ゴム弾性のある塗膜を形成する２成分形、湿気硬化型の１成分形、スプレー方式による超速硬化形がある。
【０００６】
２液成分形ウレタン塗膜防水は、２液成分の液体材料を施工時に混合撹拌したものを生成して、下地に吹き付け、または塗布して、反応固化させて、防水層を形成する。液状の材料を塗布するために、狭い場所や、設備用基礎が多くある屋上など平面が複雑な形状であっても納まりやすく容易に施工できる利点があり、またジョイントが無く、ジョイント部分で施工不良を防止できる利点がある。
【０００７】
また、重ねて塗布することにより防水性能を高められるため、改修時には塗り重ねれば良く、低コストで防水層の改修が可能となる利点がある。さらに、液体材料の選択により耐摩擦・耐衝撃を高めるなど種々の用途の仕様に対応することもでき、ウレタン塗膜防水層の性能特性は耐候性、機械的物性にすぐれていることで、これらを総合した耐久性は高い評価を受けている。
【０００８】
他方、液状材料を塗布するため、水平に広がりやすく、下地面に不陸があると均一な厚みに施工できず、膜厚の確保が難しい短所がある。
【０００９】
また、２液を現場で撹拌混合するために、撹拌混合が不十分であると未硬化など品質にバラツキを生じる短所もあった。
【００１０】
ウレタンゴム系防水材は通常は揮発減量成分を含むもので、塗膜の収縮があり、揮発剤の臭が現場に充満することにより、作業環境を悪くすることもある。
【００１１】
下記特許文献はこのようなウレタン塗膜防水を使用した在来工法の問題点を解決して、現場での養生期間を短縮して、かつ均一な防水層を形成することを目的として出願人が先に提案したもので、型枠を使用して、求める機能でウレタン系の防水材層を含む１層または複数層の防水シートを予め工場で製造して、現場で貼ることを内容としている。
【先行技術文献】
【特許文献】
【００１２】
【特許文献１】特開２０１２−１２２３１７号公報
【発明の概要】
【発明が解決しようとする課題】
【００１３】
このように防水シートを予め工場で製造して、現場で貼むには下地に接着剤を塗布し、その上にシートを敷き込むが、施工のためにシートの上に人の足が載るなどして歩く度に接着剤材料が押されてどちらかに移動してしまう。
【００１４】
接着剤を塗布は均一を目指してもある程度の下、まったく平らではなくて若干の振り子が生じ、その中で材料の移動が顕著になっていて凹凸が発生する。
【００１５】
本発明の目的は前記従来例の不都合を解消し、シートの接着面積を増し、かつ接地を確実にして、偏りのない安定した貼込ができるとともに、接着剤を好適厚さ、しかも均一に配設でき、精度のよい防水施工ができる防水施工用防水シートを提供することにある。
【課題を解決するための手段】
【００１６】
前記目的を達成するため請求項１記載の本発明は、床面もしくは壁面にウレタン防水層を形成する防水シートであり、防水シートの裏面を波型の凹凸形状とし、該凹凸形状の凹部は防水シート端部まで達するように連続させ、凹凸形状の凸部による足を形成したことを要旨とするものである。
【００１７】
請求項１記載の本発明によれば、型枠を使用して、求める機能でウレタン系の防水シートを予め工場で製造して、現場で貼るので、現場での養生期間を短縮するなど工期短縮を実現することができる。しかも、防水シートの裏面を凹凸形状とし、凸部がいわゆる足となるので接地は防水シートの裏面全面ではなく部分接地となり、シートが拘束され逃げることがなく、また、足相互間に形成される防水シート裏面凹部の空間は接着剤の充填箇所となり、接着面積が増し、かつ防水シートに人が乗るなどして荷重をかけた場合に余分な接着剤の逃げ道となるもので、接着剤を好適厚さ、しかも均一に配設でき、精度のよい防水施工ができる。
【００１８】
さらに、防水シート裏面凹部の空間は余分な接着剤の逃げ道となるが、これが防水シート端部まで連続することでうまく余分な接着剤を防水シート端から外へ押し出すことができる。
【００１９】
また、防水シートの裏面の凹凸形状は波型として形成するもので、凹は連続する溝、凸は連続する条であり、空間は余分な接着剤の逃げ道となる凹部と足となる凸条を交互に適宜配置することができる。
【００２０】
請求項２記載の本発明は、床面もしくは壁面にウレタン防水層を形成する防水シートであり、防水シートの裏面を凸部を点在させた凹凸形状とし、凹凸形状の凹部は防水シート端部まで達するように連続させ、凹凸形状の凸部による足を形成したことを要旨とするものである。
【００２１】
請求項２記載の本発明によれば、凹凸形状のうち凸部はこれを点在させても防水シートの裏面全面ではなく足による部分接地となり、また、足相互間に形成される防水シート裏面凹部の空間は連続するものとして接着剤の充填箇所となり、かつ接着剤の逃げ道となることができる。
【００２２】
請求項３記載の本発明は、予め工場等で型枠成型した化粧模様を施したウレタンゴム防水シートを上に積層させることを要旨とするものである。
【００２３】
請求項３記載の本発明によれば、足つきの防水シートの上に化粧模様を施してあるので、化粧を仕上げを含めて接着偏りのない安定した貼込ができるものとなる。
【００２４】
請求項４記載の本発明は、防水シートの表面の化粧模様はタイル模様等壁面仕上げの模様であることを要旨とするものである。
【００２５】
請求項４記載の本発明によれば、化粧模様はタイル模様等壁面である化粧模様であることにより、これを剥がれたタイル等の補修部材として貼り付けることができる。
【００２６】
請求項５記載の本発明は、防水シートの表面の化粧模様は、排水機能模様であることを要旨とするものである。
【００２７】
請求項５記載の本発明によれば、成形された防水シートは、表面が排水機能模様であり、床に敷き込んだ場合に水たまりを防いで、すべり難いものが得られる。
【発明の効果】
【００２８】
以上述べたように本発明の防水施工用防水シートは、シートの接着面積を減らすことで、接着偏りのない安定した貼込ができるとともに、接着剤を好適厚さ、しかも均一に配設でき、精度のよい防水施工ができるものである。
【発明を実施するための形態】
【００２９】
以下、図面について本発明の実施の形態を詳細に説明する。図１は本発明の防水施工用防水シートの1実施形態を示す斜視図で、図中１は床面もしくは壁面にウレタン防水層を形成するウレタン防水シートである。
【００３０】
ウレタン防水シート１は、裏面を凹凸形状２とし、この凹凸形状２の凸部による足３を形成した。
【００３１】
凹凸形状２の凹部４はウレタン防水シート１の端部まで連続するもので、本実施形態は足３と凹部４とが並んで配列することで波型として形成した。
【００３２】
図示は省略するが、ウレタン防水シート１は、予め工場で、凹状型枠を用意して、先ず凹部内に離型剤を塗り、その後、ウレタン防水剤を吹き付け、または流し込んで形成する。
【００３３】
凹状型枠には木製、鋼製、合成樹脂製などのいずれを問わないが、木製の場合は、合板等板状の基部の上面（平坦面）で、枠状に桟材を配置して、防水シートの形状に合わせた凹部を形成し、桟材は、製造する防水シートの厚さに応じた長方形又は正方形の断面形状で形成されているものを使用する。
【００３４】
凹状型枠の底には凹凸形状２を形成すべく、対称凹凸形状を有する板材をメス型として敷設、その上にウレタン防水剤を吹き付け、または流し込んで形成するもので、メス型を形成するものにはアクリル板、ポリカーボネート板、塩ビ板、陶板、アルミ合金等の金属板、木製板、シリコン等のゴム類、ウレアなどがある。
【００３５】
前記ウレタン防水剤には、一般のウレタン防水剤でもよいが、  高品質のウレタン防水剤として、末端にイソシアネート基を有する化合物を含有する基剤（Ａ）と、ＤＥＴＤＡポリアミンを用いた硬化材（Ｂ）からなるノンブリードタイプ（可塑剤配合なし）の二液型ポリウレタン樹脂を使用することができる。
【００３６】
ＤＥＴＤＡは、反応性が高く、主材のイソシアネートと反応してウレア結合となる。ウレア結合は、ポリウレア樹脂が高強度を発揮するものである。
【００３７】
さらに、主材のイソシアネート反応性を抑えるようにすることで手塗りウレタン防水材に展開できるようにした二液型ポリウレタン樹脂でもよい。
【００３８】
前者に該当するのは例えば、ユープレックス株式会社の商品名「コスミックＲＩＭ  Ｓ２００」で、ある程度の流動性を有するので、噴霧後に平面を保って硬化する。後者に該当するのは、株式会社ダイフレックス  コスミック事業部の商品名「アスミックＮＢ」（アスミックは登録商標）である。
【００３９】
コスミックＲＩＭとアスミックＮＢとの相違は、アスミックＮＢは、主材のイソシアネート反応性を抑えることで、ＤＥＴＤＡの反応性の高さからくる高物性を手塗りウレタン防水材に展開することが可能となったものであり、流し込みの場合にコスミックＲＩＭよりも適する。
【００４０】
コスミックＲＩＭＳ２００の原液性状と塗膜物性を下記表１に示す。
【００４１】
【表１】
2015206225.tif 000010
【００４２】
この表１からもわかるように、ＪＩＳ  Ａ  ６０２１に規定される引張性能試験において、引張強さが１２Ｎ／ｍｍ2以上であり、かつ破断時の伸び率が３８０％以上である。ここでＪＩＳ  Ａ  ６０２１に規定される引張性能試験とは、ダンベル状３号形の形状で、５００ｍｍ／ｍｉｎの引張速度で試験片が破断するまで引っ張った時の引張強さと破断時の伸び率である。
【００４３】
アスミックＮＢの場合は、下記表２のようになる。
【００４４】
【表２】
2015206225.tif 000011
【００４５】
この表２からもわかるように、ＪＩＳ  Ａ  ６０２１に規定される引張性能試験において、引張強さが１５Ｎ／ｍｍ2以上であり、かつ破断時の伸び率が３８０％以上である。ここでＪＩＳ  Ａ  ６０２１に規定される引張性能試験とは、ダンベル状３号形の形状で、５００ｍｍ／ｍｉｎの引張速度で試験片が破断するまで引っ張った時の引張強さと破断時の伸び率である。
【００４６】
図３は本発明の第２実施形態を示すもので、凹凸形状２の凸部による足３はピラミッド型の突起（ダイヤモンド）によるものであり点在させた。
【００４７】
この場合も凹凸形状２の凹部４はウレタン防水シート１の端部まで連続するものである。
【００４８】
前記ウレタン防水シート１は一層のみの単体でもよいが、化粧模様を施した予め工場等で型枠成型したウレタンゴム系防水材の化粧防水シート５を上に積層させることもできる。
【００４９】
化粧防水シート５の作製もウレタン防水シート１と同様に予め工場で、凹状型枠を用意して、先ず凹部内に離型剤を塗り、その後、ウレタン防水剤を吹き付け、または流し込んで形成する。その際にメス型になる板を敷設しておけば化粧模様を成形することができ、この化粧模様は例えば図４に示すようなタイル模様６等壁面仕上げの模様であるとか、図５に示すような排水溝７ａを形成した排水機能模様７である。
【００５０】
化粧防水シート５の模様は図示のものに限定されるものでなく、吹き付け模様の梨地や、石貼り付け模様、その他が可能である。
【００５１】
前記ウレタン防水シート１へのウレタンゴム系防水材の化粧防水シート５を積層は接着により行うが、ウレタン防水シート１を構成するウレタン防水剤の自着性を利用することもできるし、また、ウレタン防水シート１のウレタン防水剤と同じ基剤（Ａ）と硬化材（Ｂ）からなる二液型ポリウレタン樹脂でかつ主材のイソシアネート反応性を抑えるようにしたウレタン樹脂による接着材が好適である。
【００５２】
若しくは、接着剤として成分型ポリウレタン系接着剤を使用でき、可塑剤配合なしのノンブリードタイプとして、オート化学工業株式会社の、製品名「オートンンブリードＱィック」（常温硬化型）もしくは、「オートンフロアグリップS、」製品名「超耐シーラーＴＦ２０００」が好適である。などが使用できる。
【００５３】
次に使用法について説明する。前記足３付のウレタン防水シート１は、施工現場の床面もしくは壁面に、プライマーを塗布し、続いて接着剤を塗布して接着剤層を形成し、続いて、前記接着剤層の上に、予め工場等で凹状型枠成型した本発明のウレタン防水シート１を貼り詰めて防水層を形成する。
【００５４】
この場合のウレタン防水シート１の大きさは特に限定あるものではなく、大きなものではロールとして搬入し、巻き出すことにより敷設する。
【００５５】
そして、防水シート１の裏面全面ではなく部分接地となり、また、足３の相互間に形成される防水シート裏面凹部４の空間は接着剤の充填箇所となり、かつ防水シートに人が乗るなどして荷重をかけた場合にその部分がヘコミ、余分な接着剤の逃げ道となるので、接着剤を好適厚さ、しかも均一に配設でき、精度のよい防水施工ができる。
【００５６】
また、成形シートなので、相互の接続も必要な場合もあり、その場合は防水シート１と同じ基剤（Ａ）と硬化材（Ｂ）からなる二液型ポリウレタン樹脂でかつ主材のイソシアネート反応性を抑えるようにしたウレタン樹脂による接着材でシーリングして現場防水層を形成する。
【００５７】
図４の場合は、タイル壁面などで、タイルの一部補修をする場合などに、補修するタイルの代わりに本発明のウレタン防水シート１を貼り込む。タイル模様６は周囲のタイルと一体化してあたかも補修用のタイルを貼り付けたような仕上となり、しかも、防水が完備される。
【００５８】
図５の場合は、足３付のウレタン防水シート１で施工した床面は排水機能模様７により水がたまらない滑り難いものとなる。
【図面の簡単な説明】
【００５９】
【図１】本発明の防水施工用防水シートの１実施形態を示す上からの斜視図である。
【図２】本発明の防水施工用防水シートの１実施形態を示す背面からの斜視図である。
【図３】本発明の防水施工用防水シートの第２実施形態を示す部分裏面図である。
【図４】本発明の防水施工用防水シートの第３実施形態を示す上からの斜視図である。
【図５】本発明の防水施工用防水シートの第４実施形態を示す上からの斜視図である。
【符号の説明】
【００６０】
１…ウレタン防水シート                ２…凹凸形状
３…足                                ４…凹部
５…化粧防水シート                    ６…タイル模様
７…排水機能模様                      ７ａ…排水溝
【手続補正２】
【補正対象書類名】特許請求の範囲
【補正対象項目名】全文
【補正方法】変更
【補正の内容】
【特許請求の範囲】
【請求項１】
床面もしくは壁面にウレタン防水層を形成する防水シートであり、防水シートの裏面を波型の凹凸形状とし、該凹凸形状の凹部は防水シート端部まで達するように連続させ、凹凸形状の凸部による足を形成したことを特徴としたウレタンゴム系防水施工用防水シート。
【請求項２】
床面もしくは壁面にウレタン防水層を形成する防水シートであり、防水シートの裏面を凸部を点在させた凹凸形状とし、凹凸形状の凹部は防水シート端部まで達するように連続させ、凹凸形状の凸部による足を形成したことを特徴としたウレタンゴム系防水施工用防水シート。
【請求項３】
予め工場等で型枠成型した化粧模様を施したウレタンゴム防水シートを上に積層させる請求項１または請求項２に記載の防水施工用防水シート。
【請求項４】
防水シートの表面の化粧模様はタイル模様等壁面仕上げの模様である請求項３記載の防水施工用防水シート。
【請求項５】
防水シートの表面の化粧模様は、排水機能模様である請求項３記載の防水施工用防水シート。